ДЕКОРАТИВНАЯ ПЛИТА НА ОСНОВЕ ФАНЕРЫ
DECORATIVE BOARD BASED ON VENEER

Изобретение используется в строительстве в качестве финишной облицовки фасадов зданий и сооружений.
Аналогами декоративных плит на основе фанеры являются облицовочные материалы для финишной отделки фасадов зданий и сооружений, предназначенные для защиты эффективного утеплителя от действия внешних неблагоприятных факторов и придания зданиям неповторимого уникального облика. Таким образом, за аналог декоративных плит на основе фанеры принимался керамогранит (ГОСТ 13996-93. Плитки керамические фасадные и ковры из них. Технические условия. - М.: Изд-во стандартов, 1995. - 14 с.). Данный облицовочный материал обладает высоким удельным весом, т.е. несущие конструкции при облицовки фасадов здания керамогранитом воспринимают дополнительные нагрузки.
Прототипом декоративных плит на основе фанеры выступает тексту-рированный ЦСП (ГОСТ 26816-86. Плиты цементно-стружечные. Технические условия. - М.: Изд-во стандартов, 1986. - 14 с.). Текстурированный ЦСП не отличается высоким сроком службы.
Перед авторами была поставлена техническая задача разработать альтернативный вид финишной облицовки фасадов. Причем данный вид не должен по основным эксплуатационным свойствам и внешнему виду уступать существующим видам финишной облицовки фасадов зданий и сооружений.
Декоративная плита (рисунок I) представляет собой композитный материал, получаемый путем нанесения материала декоративного слоя на основу и последующего его закрепления связующим. В качестве основы авторами предлагается фанера; в качестве связующего - полиэфирная смола марки ПН-1, для отверждения которой используется акселератор (нафтенат кобальта) и катализатор (пероксид метилэтилкетона); в качестве материала декоративного слоя - древесные опилки длиной не более 5 мм и влажностью не более 10 %.
Технология изготовления декоративных плит состоит из четырех основных этапов: 1) подготовка основы; 2) подготовка связующего; 3) нанесение связующего на основу в течение времени жизнеспособности смолы; 4) нанесение материала декоративного слоя на связующие в течение времени желатинизации смолы. На первом этапе производства из фанеры выпиливаются плиты необходимых размеров с последующей очисткой поверхности от пыли, масляных пятен и т.п. На втором этапе для подготовки полиэфирной смолы выполняются следующие технологические операции: 1) определение необходимого количества полиэфирной смолы; 2) добавление к полиэфирной смоле нафтената кобальта; 3) перемешивание полиэфирной смолы с нафтенатом кобальта в течение двух минут; 4) добавление к полученной смоле пероксид метилэтилкетона; 5) перемешивание полученной смолы с пероксид метилэтилкетона в течение двух минут. На третьем этапе подготовленную полиэфирную смолу наносят на фанеру. На последнем этапе производства на полиэфирную смолу наносят оптимальное количество декоративных опилок.
Основные эксплуатационные свойства декоративной плиты на основе фанеры представлены в таблице 1.
Таблица 1
Свойства декоративной плиты на основе фанеры
№ п/п
Показатель
Значение
1
Оптимальный расход материала декоративного слоя на единицу площади, кг/м<sup>2</sup>
0,251
2
Разрушающее напряжение при поперечном изгибе, МПа
51,5
3
Твердость декоративного слоя плиты, МПа
39,8
4
Водопоглощение по массе, %, после воздействия воды в течение:
- 2 часов
21,2
- 24 часов
34,0
Набухание по толщине, %, после воздействия воды в течение:
5
- 2 часов
23,4
- 24 часов
42,2
6
Коэффициент линейного термического расширения α, °С<sup>-1</sup>
5,82*10<sup>-7</sup>
7
Коэффициент теплопроводности, Вт/м К
0,12
8
Тепловое сопротивление, м<sup>2</sup> К/Вт
0,131